1.結晶格子が、面心立方格子、体心立方格子、最密六方格子である高純度合金を含む金属合金にガドリニウムGdを5ppm以上30000ppm未満の範囲で含有させ、その結晶子を、ナノメートルサイズ10-9m~10-6mとマイクロメートルサイズ10-6m~10-3mに微細化することを特徴とする微細結晶子高機能金属合金部材及びその製造方法。2.結晶格子が、面心立方格子である高純度合金を含む金属合金にガドリニウムGdを5ppm以上30000ppm未満の範囲で含有させ、その結晶子を、ナノメートルサイズ10-9m~10-6mとマイクロメートルサイズ10-6m~10-3mに微細化することを特徴とする微細結晶子高機能金属合金部材及びその製造方法。3.結晶格子が、面心立方格子、体心立方格子、最密六方格子である高純度合金を含む金属合金に、ガドリニウムGd単独、又はガドリニウムGdとガドリニウムGd以外の群から選択される少なくとも1種の元素とを5ppm以上30000ppm未満の範囲で含有させ、結晶子をナノメートルサイズ10-9m~10-6m、マイクロメートルサイズ10-6m~10-3mに微細化することを特徴する微細結晶子高機能金属合金部材及びその製造方法。4.結晶格子が、面心立方格子である高純度合金を含む金属合金に、ガドリニウムGd単独、又はガドリニウムGdとガドリニウムGd以外の群から選択される少なくとも1種の元素とを5ppm以上30000ppm未満の範囲で含有させ、結晶子をナノメートルサイズ10-9m~10-6m、マイクロメートルサイズ10-6m~10-3mに微細化することを特徴する微細結晶子高機能金属合金部材及びその製造方法。5.結晶格子が、面心立方格子、体心立方格子、最密六方格子である高純度合金を含む金属合金にガドリニウムGd単独、又はガドリニウムGdとガドリニウムGd以外の群から選択される少なくとも1種の元素とを5ppm以上30000ppm未満の範囲で含有させ、結晶子をナノメートルサイズ10-9m~10-6m、マイクロメートルサイズ10-6m~10-3mに微細化することと、その形状を調整することで、その合金の持つ優れた特性を失うことなく、欠点を改良し諸特性向上させることを特徴する微細結晶子高機能金属合金部材及びその製造方法。6.結晶格子が、面心立方格子である高純度合金を含む金属合金にガドリニウムGd単独、又はガドリニウムGdとガドリニウムGd以外の群から選択される少なくとも1種の元素とを5ppm以上30000ppm未満の範囲で含有させ、結晶子をナノメートルサイズ10-9m~10-6m、マイクロメートルサイズ10-6m~10-3mに微細化することと、その形状を調整することで、その合金の持つ優れた特性を失うことなく、欠点を改良し諸特性向上させることを特徴する微細結晶子高機能金属合金部材及びその製造方法。7.結晶格子が、面心立方格子、体心立方格子、最密六方格子である高純度合金を含む金属合金に、ガドリニウムGdを5ppm以上30000ppm未満の範囲で含有させ、結晶子をナノメートルサイズ10-9m~10-6m、マイクロメートルサイズ10-6m~10-3mに微細化することと、その形状を調整することで、その合金の持つ優れた特性を失うことなく、欠点を改良し諸特性向上させることを特徴する微細結晶子高機能金属合金部材を開発製造販売するビジネス展開。8.結晶格子が、面心立方格子である高純度合金を含む金属合金に、ガドリニウムGdを5ppm以上30000ppm未満の範囲で含有させ、ガドリニウム、結晶子をナノメートルサイズ10-9m~10-6m、マイクロメートルサイズ10-6m~10-3mに微細化することと、その形状を調整することで、その合金の持つ優れた特性を失うことなく、欠点を改良し諸特性向上させることを特徴する微細結晶子高機能金属合金部材を開発製造販売するビジネス展開。9.結晶格子が、面心立方格子、体心立方格子、最密六方格子である高純度合金を含む金属合金の結晶子をナノメートルサイズ10-9m~10-6m、マイクロメートルサイズ10-6m~10-3mに微細化することと、その形状を調整することで、その合金の持つ優れた特性を失うことなく、欠点を改良し諸特性向上させることを特徴する微細結晶子高機能金属合金部材及びその製造方法。10.結晶格子が、面心立方格子である高純度合金を含む金属合金の結晶子をナノメートルサイズ10-9m~10-6m、マイクロメートルサイ10-6m~10-3mズに微細化することと、その形状を調整することで、その合金の持つ優れた特性を失うことなく、欠点を改良し諸特性向上させることを特徴する微細結晶子高機能金属合金部材及びその製造方法。11.結晶格子が面心立方格子、体心立方格子、最密六方格子である高純度合金を含む金属合金に、ガドリニウムGd単独、又はガドリニウムGdとガドリニウムGd以外の群から選択される少なくとも1種の元素とを5ppm以上30000ppm未満の範囲で含有させ、結晶子をナノメートルサイズ10-9m~10-6m、マイクロメートルサイズ10-6m~10-3mに微細化することと、その形状を調整することで、引張強度、弾性限度、耐熱性、耐食性、加工性、伸びを向上させることを特徴する微細結晶子高機能金属合金部材及びその製造方法。12.結晶格子が面心立方格子である高純度合金を含む金属合金に、ガドリニウムGd単独、又はガドリニウムGdとガドリニウムGd以外の群から選択される少なくとも1種の元素とを5ppm以上30000ppm未満の範囲で含有させ、結晶子をナノメートルサイズ10-9m~10-6m、マイクロメートルサイズ10-6m~10-3mに微細化することと、その形状を調整することで結晶子を、ヤング率をほとんど下げることなく、引張強度、弾性限度、耐熱性、耐食性、加工性、伸びを向上させることを特徴する微細結晶子高機能金属合金部材及びその製造方法。13.前記溶体化処理は前記金属合金を200°C~2800°Cで加熱処理後急冷し、前記時効処理は、前記結晶金属合金を100°C~1600°C加熱処理することを特徴とする請求範囲に記載の微細結晶子高機能金属合金部材の製造方法。10.前記溶体化処理を行った後、加工処理と時効処理を交互に繰返し行うことを特徴とする請求範囲に記載の微細結晶子高機能金属合金部材の製造方法。11.請求項の微細結晶子金属合金部材および微細結晶子貴金属合金部材の素材を鋳造する工程とその素材に対して溶体化処理を施す工程を有する微細結晶子高機能金属合金部材の製造方法。12.請求項の微細結晶子金属合金部材および微細結晶子金属合金部材の素材を鋳造する工程とその素材に対して溶体化処理を施す工程と前記加工の前または後で前記素材に対して時効処理を施す工程とを有する微細結晶子高機能金属合金部材の製造方法。13.請求項の結晶金属合金部材および微細結晶子高機能金属合金部材の素材を鋳造する工程とその素材に対して溶体化処理を施す工程とその素材を所定形状に加工する工程と前記加工の前または後で前記素材に対して時効処理を施す工程とを有する微細結晶子高機能金属合金部材の製造方法。14.請求項のいずれかの方法において、溶体化処理温度が300~2800°C、時効処理温度が100~1400°Cである微細結晶子高機能金属合金部材の製造方法。15.請求項のいずれかの方法において、溶体化処理温度が300~2700°C、時効処理温度が50~1000°Cである微細結晶子高機能金属合金部材の製造方法。16.請求項のいずれかの方法において、溶体化処理温度が250~2500°C、時効処理温度が100~800°Cである微細結晶子高機能金属合金部材の製造方法17.本発明高機能金属合金を軽薄短小化の製品に適用すること。18.本発明微細結晶子高機能金属合金部材を楽器材料に適用すること。19.本発明微細結晶子高機能金属合金部材を電子材料に適用すること。20.本発明微細結晶子高機能金属合金部材を宝飾材料に適用すること。21.本発明微細結晶子高機能金属合金部材を構造材料に適用すること。20.本発明微細結晶子高機能金属合金部材を自動車部品に適用すること。21.本発明微細結晶子高機能金属合金部材を航空部品に適用すること。